(57)【要約】【課題】指向特性の改善、信号線間のクロストークの抑制が可能で製造効率の向上を行うことのできる超音波探触子の製造方法を提供する。【解決手段】対向面に電極を有する圧電材を形成し、この圧電材を挟んで一方側に流動性の音響整合層形成材料を他方側にバッキング層形成材料を流し込み、硬化させて板状の複合体を形成する。板状の複合体の表裏面に露出した電極に対し引出線を接続すると共に、圧電材に対し離反方向に延出させて配線複合体を形成する。さらに、配線複合体と板状のスペーサーとを当該配線複合体の板厚方向に交互に積層してブロック体を形成する。その後、ブロック体の音響整合層側からスペーサーの上部を排除する方向と、短冊状の圧電材を複数に分離する方向にマトリックス状の溝を形成し、短冊状の圧電材を各引出線に対応した個別素子に分離する。【選択図】図１
2005253029.tif 000002
【特許請求の範囲】
【請求項１】
対向面に電極を有する短冊状の圧電材を形成するステップと、
圧電材を挟んで一方側に流動性の音響整合層形成材料を流し込み、他方側に流動性のバッキング層形成材料を流し込み、それぞれ硬化させて板状の複合体を形成するステップと、
板状の複合体の表面及び裏面に露出した電極に対し所定ピッチで複数に分離可能な引出線を接続すると共に、当該引出線の開放端側が形成されたバッキング層に沿って圧電材に対し離反方向に延出させて配線複合体を形成するステップと、
前記配線複合体と板状のスペーサーとを当該配線複合体の板厚方向に交互に積層してブロック体を形成するステップと、
前記ブロック体の音響整合層側からスペーサーの上部を排除する方向と、短冊状の圧電材を複数に分離する方向にマトリックス状の溝を形成し、短冊状の圧電材を各引出線に対応した個別素子に分離するステップと、
を含むことを特徴とする超音波探触子の製造方法。
【請求項２】
請求項１記載の方法において、
前記圧電材は、音響整合層形成面とバッキング層形成面にそれぞれ電極を有し、前記配線複合体を形成するステップは、音響整合層形成面及びバッキング層形成面と直交する対向面にそれぞれ露出した各電極の端面に引出線を接続することを特徴とする超音波探触子の製造方法。
【請求項３】
請求項２記載の方法において、
前記電極を形成するステップは、バッキング層形成面側の電極の端面を圧電材の端面より内側にオフセットし、音響整合層側の電極に接続された引出線と非接触にすることを特徴とする超音波探触子の製造方法。
【請求項４】
請求項１記載の方法において、
前記圧電材は、音響整合層形成面及びバッキング層形成面と直交する対向面にそれぞれ電極を有し、前記配線複合体を形成するステップは、各電極に引出線を接続することを特徴とする超音波探触子の製造方法。
【請求項５】
請求項１から請求項４のいずれか１つに記載の方法において、
前記複合体を形成するステップは、バッキング層の厚みを圧電材の厚みより薄く形成し、前記ブロック体を形成するステップは、バッキング層の薄肉部分をスペーサーの厚肉部分で補うことを特徴とする超音波探触子の製造方法。
【請求項６】
請求項１から請求項５のいずれか１つに記載の方法において、
前記複合体を形成するステップは、ブロック体を形成するステップにおける配線複合体とスペーサーの積層順に従って、前記複合体のバッキング層の長さを変化させることを特徴とする超音波探触子の製造方法。
【請求項７】
請求項１から請求項６のいずれか１つに記載の製造方法において、
硬化させた音響整合層形成部材は、前記圧電材に対する離反方向を所定厚さでカッティングして音響特性の調整を行うことを特徴とする超音波探触子の製造方法。
【請求項８】
請求項４から請求項７のいずれか１つに記載の製造方法において、
複合体を形成するステップは、配線複合体で要求される厚さの１／２の厚さで複合体を形成し、
配線複合体を形成するステップは、厚さ１／２の複合体の一面側に信号線を配置し、他面側にグランド線を配置した２枚の配線複合体を信号線が接触するように積層し、信号線を１対のグランド線で挟持した積層の配線複合体を形成することを特徴とする超音波探触子の製造方法。
【発明の詳細な説明】
【技術分野】
【０００１】
本発明は、超音波探触子の製造方法、特に、超音波の送受信特性が改善された二次元タイプの超音波探触子を容易に製造可能な製造法に関する。
【背景技術】
【０００２】
従来から、圧電材に所定周波数の電圧を印加することにより周期的な歪みを発生させ、その歪みに応じた周波数の超音波を得る超音波探触子が多数考案されている。一般的な超音波探触子の構造は、現実に歪みを生じ超音波を発生する圧電材の一面側に超音波の吸収を行い超音波の授受を行わない面を形成すると共に、探触子が短いパルス信号を送受できるように周波数帯域を広げる役目を果たすバッキング層が配置され、他面側には、超音波探触子の使用時に被検体等に対し、音響インピーダンスのギャップを埋める役割を果たす音響整合層が配置され、全体として複数の部材が積層された状態で構成されている。
【０００３】
通常の超音波探触子の構造は、圧電材の上面にグランド電極を配置し、裏面に信号電極を配置し、それぞれ、グランド線、信号線が接続されている。一般に信号線はバッキング層を貫通させ圧電材の後方に導き出されている。また、グランド線は、一度圧電材の側面に引き出され、その後圧電材の後方に導かれている。この場合、例えば、シート状のグランド線により一括的に引き出されている。また、信号線も圧電材の側方から引き出す構成のものも考案されている（例えば、特許文献１、特許文献２参照）。
【０００４】
【特許文献１】特開平５−２３３４１号公報
【特許文献２】特開平７−３１２７９９号公報
【発明の開示】
【発明が解決しようとする課題】
【０００５】
ところで、近年では、振動素子をマトリックス状に配列した二次元タイプの超音波振動子の開発が盛んに行われている。振動素子を複数配列した場合、信号線やグランド線の配線が煩雑になると共に、信号線間のクロストーク抑制への配慮が必要になる。また、振動素子をマトリックス状に配置した場合、その相互分離が十分に行われないと、音響的なクロストークの原因や指向性劣化の原因になる。
【０００６】
そこで、各信号線やグランド線の配線が容易であり、またクロストークの発生や指向性の劣化を抑制可能な二次元タイプの超音波振動子の形成方法が望まれている。
【０００７】
本発明は、上記課題に鑑みなされたものであり、指向特性の改善、信号線間のクロストークの抑制が可能で製造効率の向上を行うことのできる超音波探触子の製造方法を提供することを目的とする。
【課題を解決するための手段】
【０００８】
上記のような目的を達成するために、本発明は、対向面に電極を有する短冊状の圧電材を形成するステップと、圧電材を挟んで一方側に流動性の音響整合層形成材料を流し込み、他方側に流動性のバッキング層形成材料を流し込み、それぞれ硬化させて板状の複合体を形成するステップと、板状の複合体の表面及び裏面に露出した電極に対し所定ピッチで複数に分離可能な引出線を接続すると共に、当該引出線の開放端側が形成されたバッキング層に沿って圧電材に対し離反方向に延出させて配線複合体を形成するステップと、前記配線複合体と板状のスペーサーとを当該配線複合体の板厚方向に交互に積層してブロック体を形成するステップと、前記ブロック体の音響整合層側からスペーサーの上部を排除する方向と、短冊状の圧電材を複数に分離する方向にマトリックス状の溝を形成し、短冊状の圧電材を各引出線に対応した個別素子に分離するステップと、を含むことを特徴とする。
【０００９】
この構成によれば、圧電材の対向面に形成される電極（信号電極とグランド電極）はそれぞれ圧電材及びバッキング層の側面から分離された状態で引き出される。また、各配線複合体は、スペーサーによって配列方向において完全に分離される。さらに、ブロック体の音響整合層側からマトリックス状に溝を形成することにより完全に素子が分離される。このようなステップで製造を行うことにより、各素子が完全に分離され、指向性の劣化や音響的クロストークの発生を抑制することができる。また、流動性のバッキング形成材料、流動性の音響整合層形成材料を圧電材に対し流し込み硬化させることにより、圧電材と音響整合層及びバッキング材との接続を接着剤等の異物を使用することなく完了することができるので、探触子として理想的な接続構成を得ることが可能となり、効率的な超音波の送受を行うことができる超音波探触子を容易に製造することができる。
【００１０】
上記のような目的を達成するために、本発明は、上記構成において、前記圧電材は、音響整合層形成面とバッキング層形成面にそれぞれ電極を有し、前記配線複合体を形成するステップは、音響整合層形成面及びバッキング層形成面と直交する対向面にそれぞれ露出した各電極の端面に引出線を接続することを特徴とする。
【００１１】
この構成によれば、圧電材の縦振動を利用した超音波の送受信を行う超音波探触子を容易に製造することができる。
【００１２】
上記のような目的を達成するために、本発明は、上記構成において、前記電極を形成するステップは、バッキング層形成面側の電極の端面を圧電材の端面より内側にオフセットし、音響整合層側の電極に接続された引出線と非接触にすることを特徴とする。
【００１３】
この構成によれば、圧電材の表裏面に配置された電極と、それぞれから引き出される引出線を非接触状態にすることが容易であり、引出線の配線を容易に行うことができる。
【００１４】
上記のような目的を達成するために、本発明は、上記構成において、前記圧電材は、音響整合層形成面及びバッキング層形成面と直交する対向面にそれぞれ電極を有し、前記配線複合体を形成するステップは、各電極に引出線を接続することを特徴とする。
【００１５】
この構成によれば、圧電材の横振動に伴う横振動を利用した超音波の送受信を行う超音波探触子を容易に製造することができる。この場合、信号線とグランド線は超音波の放射面と直交する方向に配置される。すなわち、グランド線は、圧電材と音響整合層との間に介在しない。その結果、圧電材と音響整合層とのカップリングを良好に行い、超音波の放射性能の低下を抑制することができる。また、グランド線が介在しないので、圧電材と音響整合層との接合力を容易に十分に確保することができる。
【００１６】
上記のような目的を達成するために、本発明は、上記構成において、前記複合体を形成するステップは、バッキング層の厚みを圧電材の厚みより薄く形成し、前記ブロック体を形成するステップは、バッキング層の薄肉部分をスペーサーの厚肉部分で補うことを特徴とする。
【００１７】
この構成によれば、スペーサーを介して配列される配線複合体間の距離を製造時に均一に増大させることが可能になり、クロストークの発生を抑制した超音波探触子を容易に製造することができる。
【００１８】
上記のような目的を達成するために、本発明は、上記構成において、前記複合体を形成するステップは、ブロック体を形成するステップにおける配線複合体とスペーサーの積層順に従って、前記複合体のバッキング層の長さを変化させることを特徴とする。
【００１９】
この構成によれば、マトリックス状に分割された素子から引き出された引出線と、外部端子との接続が容易な構造を得ることができる。
【００２０】
上記のような目的を達成するために、本発明は、上記構成において、硬化させた音響整合層形成部材は、前記圧電材に対する離反方向を所定厚さでカッティングして音響特性の調整を行うことを特徴とする。
【００２１】
この構成によれば、超音波探触子の特性に応じた寸法の音響整合層を正確かつ容易に形成することができる。
【００２２】
上記のような目的を達成するために、本発明は、上記構成において、複合体を形成するステップは、配線複合体で要求される厚さの１／２の厚さで複合体を形成し、配線複合体を形成するステップは、厚さ１／２の複合体の一面側に信号線を配置し、他面側にグランド線を配置した２枚の配線複合体を信号線が接触するように積層し、信号線を１対のグランド線で挟持した積層の配線複合体を形成することを特徴とする。
【００２３】
この構成によれば、信号線とグランド線で挟持される圧電材の厚みが１／２になることにより、この圧電材のインピーダンスは通常の厚さの圧電材の１／２になる。そして、信号線とグランド線で挟持される圧電材を２枚重ねて通常の厚さにした場合、インピーダンスは、通常の厚さの圧電材の１／４になる。その結果、外径の大きさを変更すること無く低インピーダンスの超音波探触子を形成することができる。
【発明を実施するための最良の形態】
【００２４】
以下、本発明の好適な実施の形態（以下、実施形態という）を図面に基づき説明する。
【００２５】
図１には、本実施形態の超音波探触子１０の構造概念図が示されている。本実施形態の超音波探触子１０は、超音波を発生する圧電材１２（振動素子）と、バッキング層１４と音響整合層１６で構成されている。バッキング層１４は、超音波の吸収を行い、探触子が短いパルス信号を送受できるようにして、周波数帯域を広げる役目を果たす。音響整合層１６は、被検体等に対し音響インピーダンスのギャップを埋める役割を果たす。なお、図１は、独立制御可能な複数の圧電材１２をマトリックス状に配列して、二次元タイプの超音波探触子１０が構成されている例を示している。
【００２６】
本実施形態において、圧電材１２の下面には図２に示すように、信号電極１８ａが形成され、その端面が圧電材１２の側面に配置される信号線１８と接触している。また、圧電材１２の上面に形成されたグランド電極２０ａの端面が信号線１８に対して圧電材１２の対向側面に配置されるグランド線２０と接触している。そして、信号線１８とグランド線２０との間に電圧を印加することにより音響整合層１６の積層方向に超音波が放射されるようになっている。なお、この時、圧電材１２の下面に形成される信号電極１８ａのグランド線２０側の端面を圧電材１２の端面より内側にオフセットさせている。つまり、音響整合層側のグランド線２０に接続されたグランド電極２０ａと非接触になるようにして、圧電材１２の両側面に信号線１８及びグランド線２０を固定することを可能にしている。なお、図２において、バッキング層１４は図示を省略している。
【００２７】
前述したように、信号線１８とグランド線２０との間に所定の電圧が印加されると、圧電材１２は、図中Ｚ方向に振動する。図２の構成においては、このＺ方向の振動、いわゆる縦効果方式により発生する超音波を使用して超音波探触子１０から所望の超音波を放射している。
【００２８】
図１、図２から明らかなように、本実施形態においては、信号線１８とグランド線２０とは、個々の圧電材１２の側面からバッキング層１４を貫通し、超音波探触子１０の裏面側に延出している。つまり、超音波探触子を構成する１振動素子毎に信号線１８とグランド線２０を接続することが可能となり、振動素子の正確な制御、つまり正確な超音波の送受波制御を行うことが可能になる。また、各振動素子を実質的に独立状態にすることが可能となるので、超音波の指向性の劣化を抑制することが可能となる。さらに、各振動素子が実質的に独立状態になるので、相互のクロストークの抑制に寄与することができる。特に、図１に示すように、グランド線２０をバッキング層１４内をまっすぐに貫通させ、各信号線１８間に、グランド線２０を介在させているので、信号線１８間でのクロストークを抑制することが可能になり、信号の劣化を低減することが可能となる。
【００２９】
以下、図３〜図５を用いて、本実施形態の二次元タイプの超音波探触子１０の製造方法を説明する。
【００３０】
第１ステップとして、図３（ａ）に示すように、例えば、チタン酸バリウム、ＰＺＴ、チタン酸鉛等の圧電セラミックス等からなる板状の圧電素材２２の対向する表裏面に金材等電極に適した材料により信号電極１８ａ、グランド電極２０ａを蒸着やスパッタリング、印刷等任意の手段により形成する。
【００３１】
続いて、図３（ｂ）に示すように、片側の電極形成面（例えば、信号電極１８ａの形成面）に、エッチング等の手段により所定ピッチの溝２４を形成する。この溝２４は、前述したようにグランド線２０（溝２４を信号電極１８ａの形成面に設けた場合）を接続した場合、当該グランド線２０が信号電極１８ａに接触しないようにするためのものである。次に、図３（ｃ）に示すように、溝２４に沿って圧電素材２２を短冊状に切断する。この短冊の幅が振動素子の幅となる。なお、溝２４は、前述のように、グランド線２０を圧電材２２ａに接続する際に、信号電極１８ａが接触しないように、短冊状に切断した後の圧電材２２ａの端面より内側に信号電極１８ａをオフセットさせるためのものである。従って、図３（ｂ）におけるエッチングの幅は、図３（ｃ）おけるオフセット溝２４ａの幅に切断代を加えた幅となる。なお、エッチングの深さは、グランド線２０と信号線１８との間で電気的な接続及び影響が無い程度の深さに適宜選択することが望ましい（圧電材形成ステップ）。
【００３２】
次に、図３（ｄ）に示すような、型枠２３の所定位置にカットした圧電材２２ａを配置する。この場合、圧電材２２ａは、図３（ｅ）に示すように、オフセット溝２４ａが上面にくるように型枠２３に配置される。この時、型枠２３には、圧電材２２ａを保持するための保持部２６が形成されているので、圧電材２２ａの位置決めは容易かつ正確に行うことができる。型枠２３には、圧電材２２ａにより領域２８ａ，２８ｂに分断される凹部２８が形成されている。なお、圧電材２２ａは、領域２８ａ側にオフセット溝２４ａが向くように配置される。
【００３３】
そして、図示しない型蓋により凹部２８の領域２８ａ，２８ｂを完全に覆う。この時、領域２８ａを覆っている型蓋は、図４（ａ）に示すように、バッキング層形成材料３０の厚みが圧電材２２ａの厚みより薄く（例えば、半分の厚さ）なるように型蓋を凹部２８の領域２８ａに嵌合可能な凸形状を呈している。次に、注入ゲート２８ｃから流動性のバッキング層形成材料３０を注入し領域２８ａを満たし、過剰なバッキング層形成材料３０は排出ゲート２８ｄから排出される。なお、形成されるバッキング層１４には、グランド線２０が屈曲することなく固定できるように、バッキング層形成材料３０は傾斜を伴って徐々に薄くなるように整形されることが好ましい。この状態でバッキング層形成材料３０の硬化を行う。
【００３４】
バッキング層１４の形成と同時に、または前後して、領域２８ｂに流動性の音響整合層形成材料３２が注入ゲート２８ｃから注入され、領域２８ｂ内を満たす。バッキング層形成材料３０と同様に過剰な音響整合層形成材料３２は、排出ゲート２８ｄから排出される。なお、音響整合層形成材料３２、バッキング層形成材料３０は、硬化により電極が形成された圧電材２２ａと接着する特性を有するものを選択する。
【００３５】
図４（ｂ）には、所定の硬化処理を施した後のバッキング層形成材料３０及び音響整合層形成材料３２が型枠２３から圧電材２２ａとともに取り出され、注入ゲート及び排出ゲート部分を切り落とした状態の板状の複合体３４が示されている（複合体形成ステップ）。この状態で、音響整合層１６の高さｈ0及び厚みｔ0は、正確に得られている。図４（ｃ）には、複合体３４の断面図が示されている。図４（ｃ）から明らかなように、音響整合層形成材料３２（音響整合層１６）、グランド電極２０ａ、圧電材２２ａ、信号電極１８ａ、バッキング層形成材料３０（バッキング層１４）が積層された状態になっている。このとき、各電極が形成された圧電材２２ａに対し流動性の音響整合層形成材料３２及びバッキング層形成材料３０を接触させ硬化させているので、何ら接着剤等を用いることなく、音響整合層１６及びバッキング層１４を圧電材２２ａに接続（接着）することができ、圧電材２２ａとの境界において、超音波の減衰や不要な反射などのノイズの発生原因を伴うことなく理想的に境界状態を実現することができる。
【００３６】
続いて、図４（ｄ）に示すように、複合体３４の一面側（例えば、バッキング層１４を薄型化した側）に、グランド電極２０ａの端部に接触するグランド線２０を形成する。また、図４（ｅ）に示すように、複合体３４の他方面側には、信号電極１８ａの端部に接触する信号線１８を形成する。グランド線２０及び信号線１８の形成は例えば蒸着やスパッタリング等によって容易に形成することができる（配線複合体形成ステップ）。なお、グランド線２０や信号線１８を蒸着やスパッタリング等によって形成する場合、その形状は任意かつ容易に選択することができるので、本実施形態においては、図４（ｄ）、図４（ｅ）に示すように、グランド電極２０ａ、信号電極１８ａの接触部分で連続し、その下の部分で櫛状に分かれた形状を採用している。この場合、後に圧電材２２ａを分離する時にグランド線２０や信号線１８を個別に分離する必要が無くなり効率的な製造を行うことができる。もちろん、面状のグランド線や信号線を形成し、別途エッチング等を施して個別分離したグランド線２０や信号線１８としてもよい。
【００３７】
複合体３４にグランド線２０及び信号線１８を形成した配線複合体３６の断面図が図４（ｆ）に示されている。図４（ｆ）から明らかなように、信号電極１８ａとグランド線２０は前述したオフセット溝２４ａの存在により電気的に接触することはない。
【００３８】
このように形成された配線複合体３６は、図４（ｇ）に示すように、スペーサー３８を介して交互に所定数配列されて、ブロック体４０を形成する（ブロック体形成ステップ）。ここで用いるスペーサー３８は、バッキング層１４と同じ材質または同等の材質で形成したものが好ましく、例えば、型枠等を用いて予め形成しておく。なお、図４（ｇ）から明らかなように、スペーサー３８の形状は、配線複合体３６のバッキング層１４の薄肉部分に対応した厚肉部分を有し、配線複合体３６とスペーサー３８とにより、方形形状を呈するようになっている。このように、バッキング層１４に薄肉部分を形成し、スペーサー３８に厚肉部分を形成することにより、スペーサー３８を介して交互に配列される配線複合体３６間の距離を拡大することが可能になり、信号線１８間の電気的なクロストークを抑制することができる。もちろん、バッキング層１４やスペーサー３８の厚みを均一としても信号線１８は分離されているので、十分な電気的クロストークの抑制は行われる。
【００３９】
また、配線複合体３６とスペーサー３８との接合は、例えばエポキシ系の接着剤により行うことができる。なお、最終的に取得したい超音波探触子１０のサイズは、その縦方向が配線複合体３６の幅で決めることが可能であり、横方向のサイズは、ブロック体４０を形成する時の配線複合体３６とスペーサー３８の配列数によって任意に決めることができる。
【００４０】
続いて、ブロック体４０における圧電材２２ａを所定に振動素子毎に分離するために、まず、図５（ａ）に示すように、ブロック体４０の音響整合層１６側面を配線複合体３６とスペーサー３８の配列方向（カット１の方向）に所定ピッチ（所望の振動素子の幅で、各振動素子のほぼ中央に信号線１８（グランド線２０）がくる位置かつ所定深さ（バッキング層１４に僅かに切り込む深さ）でダイシングを行い、図５（ｂ）に示すような溝４２を形成し、配線複合体３６を形成している圧電材２２ａを個別の圧電材１２（振動素子）に分離する。この時のダイシング深さは、音響整合層１６側から圧電材２２ａを越え、バッキング層１４上に分離溝が形成される程度、つまり、少なくとも音響整合層１６と圧電材１２とが信号線１８毎に完全に分離される深さである。
【００４１】
さらに、図５（ｂ）に示すように、カット１の方向と直交するカット２の方向に所定深さのダイシングを行い、図５（ｃ）に示すような溝４４を形成し、表面的にも音響整合層１６をマトリックス状に分離して、完全に圧電材１２毎に分離した音響整合層１６を形成する。この場合、溝４４は、スペーサー３８上部を排除するように形成され、その深さは溝４２と同じにすることが望ましい（素子分離ステップ）。
【００４２】
最後に、音響整合層１６及び圧電材１２の分離のために形成した溝４２，４４に、音響的なクロストークを抑制するため、例えばウレタン系の硬化性樹脂や樹脂でできたバブル体を含むシリコン系の接着剤等を注入し目止めを行う。この目止めによりクロストークの低減ができる。また、音響的かつ物理的に分割された音響整合層１６及び圧電材１２の安定した保持を行うことができる。
【００４３】
なお、カット１で溝４２を形成する場合、圧電材２２ａを切断するため、切断負荷が圧電材２２ａに作用する。スペーサー３８はこの時に切断負荷を吸収する働きを有し、圧電材２２ａの破損等を防止することができる。もちろん、ダイシングの速度等を考慮することにより、圧電材２２ａへの切断負荷を低減可能である。この場合、図４（ｇ）で使用するスペーサー３８の高さを予め溝４４の深さ分低くして、カット２のダイシングを省略することができる。
【００４４】
以上の手順で超音波探触子の製造を行うことにより、図５（ｃ）に示すように、実質的にマトリックス状に圧電材１２が配列され、かつ各圧電材１２毎に信号線１８、グランド線２０が一対で接続された、指向特性の良好な、音響的、電気手的にクロストークを抑制した二次元タイプの超音波探触子１０を容易に形成することができる。また、各圧電材１２毎にそれぞれ分離された信号線１８とグランド線２０を一対としてバッキング層１４の裏面側に容易に延出することができるので、各圧電材１２毎に個別の電気回路を接続し、圧電材１２毎に異なる制御を行うことができるので、回路設計の自由度向上にも寄与する超音波探触子１０を容易に製造することができる。
【００４５】
また、図４（ａ）等に示す型枠２３において、音響整合層形成材料３２用の注入ゲート２８ｃや排出ゲート２８ｄが接続される流路を音響整合層１６の形成領域に対して斜めに設けているが、これは、保持部２６を形成すると共に注入ゲート２８ｃや排出ゲート２８ｄの存在に伴うバリが音響整合層１６の高さｈ0や厚みｔ0に影響しない部分に形成するためのものである。従って、圧電材２２ａの保持や音響整合層１６の高さｈ0及び厚みｔ0をダイシング等の追加工を施すことなく正確に得られる形状であれば、型枠２３の形状は適宜選択することができる。
【００４６】
また、バッキング層１４の厚みＴは、一般的には高精度を必要としないので、図３（ｄ）や図４（ｂ）の例では、バリの切除と共にダイシング等により適宜サイズ調整を行っているが、音響整合層用の領域２８ｂと同様に、バッキング層用の注入ゲート２８ｃを排出ゲート２８ｄと同じ側面に配置し、バッキング層１４の厚みＴを型枠２３で規定するようにしてもよい。
【００４７】
図６には、図２で説明した構造とは異なる振動特性を利用する振動素子の構造例が示されている。つまり、信号電極とグランド電極とが、音響整合層１６の積層面と直交する圧電材１２の対向する面に形成され、信号線１８とグランド線２０とが各信号電極、グランド電極に接続されている。この時、圧電材１２は、信号線１８とグランド線２０との間に所定の電圧が印加されると、図６のＸ方向に振動するが同時にＺ方向にも振動する。このＺ方向の振動は、いわゆるＸ方向の横効果方式により発生し、Ｚ方向の振動により超音波を発生させ超音波探触子の放射面から所望の超音波を放射している。
【００４８】
図６で説明する超音波探触子においても、圧電材１２の下面側に接続されるバッキング層１４は省略しているが、信号線１８とグランド線２０とは、圧電材１２の側面からバッキング層１４を貫通し（図１参照）、超音波探触子１０の裏面側に延出している。従って、信号線１８とグランド線２０は、音響整合層１６と圧電材１２の接合間、及び圧電材１２とバッキング層１４の接合間には介在しない。つまり、音響整合層１６と圧電材１２とバッキング層１４とを、直接接合することができる。その結果、圧電材１２に対して音響整合層１６とバッキング層１４を強固に接合することができる。また、超音波の放射方向に信号線１８やグランド線２０が存在しないため、圧電材１２と音響整合層１６とのカップリングを良好に行うことが可能であり、超音波の放射性能を良好に維持することができる。
【００４９】
さらに、図６から明らかなように、圧電材１２上に積層される音響整合層１６は信号線１８やグランド線２０の影響を受けること無く、圧電材１２毎に完全分離することができるので、図１のようにマトリックス状に配列された場合でも、隣接した圧電材１２から放射される超音波は、相互に干渉することなく、各圧電材１２から所望の方向に超音波を放射することができる。その結果、超音波探触子１０としての指向特性を向上することができる。また、圧電材１２毎に分離した信号線１８とグランド線２０とを一対でバッキング層１４の裏面側に容易に延出することができるので、圧電材１２毎の加工が容易になり、また、圧電材１２毎の制御も容易になるので圧電材１２に接続する電気回路の回路設計の自由度が向上する。
【００５０】
また、図６の構成においても、図１で示すように、グランド線２０はバッキング層１４内をまっすぐに貫通させ、裏面側に延出させることができる。すなわち、各信号線１８間に、グランド線２０を容易に介在させることができるため、信号線１８間でのクロストークを抑制することが可能になり、信号の劣化を低減することも可能となる。
【００５１】
図７には、図６に示す横効果利用タイプの超音波探触子の製造方法の概略手順が示されている。
【００５２】
第１ステップとして、図７（ａ）に示すように、例えば、チタン酸バリウム、ＰＺＴ、チタン酸鉛等の圧電セラミックス等からなる板状の圧電素材２２の対向する表裏面に金材等電極に適した材料により信号電極１８ａ、グランド電極２０ａを蒸着やスパッタリング、印刷等任意の手段により形成する（電極形成ステップ）。
【００５３】
次に、図７（ｂ）に示すように、板状の圧電素材２２を所望の大きさの短冊状の圧電材２２ａに切断する。この短冊の幅が振動素子の幅となる。なお、横効果を用いる場合、各電極が圧電材２２ａの両側面に配置されるため、信号電極とグランド線との接触は発生しない。そのため、図３（ｂ）のように溝２４を形成する必要はない。この状態で、図７（ｃ）に示すように、対向面に信号電極１８ａとグランド電極２０ａとを有する短冊状の圧電材２２ａが形成される。
【００５４】
続いて、図３（ｆ）、図４（ａ）、図４（ｂ）で説明したものと同様な手順により、圧電材２２ａの一方側に音響整合層形成材料３２を流し込み音響整合層１６を形成し、他方側にバッキング層形成材料３０を流し込みバッキング層１４を形成する。この時、前述したように、バッキング層１４の厚さは、圧電材２２ａの厚みより薄く（例えば、半分の厚さ）なるようにする。また、バッキング層１４には、グランド線２０が屈曲することなく固定できるように、バッキング層１４に傾斜を持たせるようにすることが好ましい。図７（ｄ）に音響整合層１６及びバッキング層１４を備えた圧電材２２ａ、すなわち複合体４６の側面図が示されている。続いて、図７（ｅ）に示すように、複合体４６の一面側（例えば、バッキング層１４を薄型化した側）にグランド電極２０ａに接触するようにグランド線２０を形成する。また、複合体４６の他方面側に、信号電極１８ａに接触する信号線１８を形成する。グランド線２０及び信号線１８の形成は例えば蒸着やスパッタリング等によって容易に形成することができる。複合体４６にグランド線２０及び信号線１８を形成した配線複合体４８の断面図が図７（ｅ）に示されている。図７（ｅ）から明らかなように、信号電極１８ａとグランド線２０は全く接触することがないので、図３（ｃ）に示すようなオフセット溝２４ａは必要ない。なお、横効果を利用した構造においても、バッキング層１４に薄肉部分を形成し、スペーサー３８に厚肉部分を形成することにより、電気的クロストークをより抑制することが可能となる。もちろん、バッキング層１４やスペーサー３８をそれぞれ均一な厚さにしてもよい。
【００５５】
このように、横効果タイプの超音波振動子の場合、信号電極やグランド電極は、音響整合層１６と圧電材１２の接合間、及び圧電材１２とバッキング層１４の接合間には介在しない。つまり、音響整合層１６と圧電材１２とバッキング層１４とを、直接接合することが可能になり、音響整合層１６やバッキング層１４の硬化時に圧電材２２ａと強固に接合することができる。
【００５６】
以上のように形成された配線複合体４８は、図４（ｇ）のようにスペーサー３８を介して配列され、ブロック体を形成する。続いて、図５（ａ）〜（ｃ）の手順によりマトリックス状にダイシングを行い、信号線１８、グランド線２０とで個別に制御可能な超音波振動素子から成るマトリックス状の超音波探触子を作成する。
【００５７】
なお、図７（ｆ）には、グランド線の他の形成例が示されている。図４（ｄ）では、グランド電極２０ａを櫛形に分割することにより、振動素子を完全に独立させて、音響的なクロストークを抑制しているが、音響的なクロストークの抑制を他の方法で良好に行える場合、グランド線を図７（ｆ）のように共通化してもよい。共通のグランド線２０とした場合、ブロック体５２は配線複合体４８毎に共通のグランド線２０で分離されることになる。その結果、超音波探触子を動作させた場合、配線複合体４８の配列方向の信号線１８は相互に確実に分離され、相互の電気的なクロストークを抑制することが可能になる。従って、動作時の信号劣化を低減することができる。一方で、各配線複合体４８に形成した共通のグランド線２０を単純にバッキング層１４の裏面側に引き出すと、配線複合体４８の配列数のグランド線２０が延出することになり、グランド線２０の共通化の効果が多少損なわれる。そこで、図７（ｆ）に示すように、各配線複合体４８に形成する共通のグランド線２０の一部にタブ５０を形成して配線複合体４８の側方に延出させる。ブロック体５２の形成後に、当該ブロック体５２の側面に露出したタブ５０をバンド５４（例えば、金材）で一括接続すると、バッキング層１４の裏面側に延出される信号線１８と干渉することなく、全てのグランド線２０を共通ラインとして引き出し、接続することが可能となり、グランド線２０の共通化の効果を十分に得ることができる。
【００５８】
なお、図７（ｆ）の場合、配線複合体４８の形成完了時点で、配線複合体４８に対しダイシング等により、バッキング層１４に達する溝５６を各信号線に対応する所定ピッチで形成し、個別素子に分離しておくと共に、スペーサー３８の高さを前記溝５６の深さに一致するようにすることにより、ブロック体５２の形成した時点で各超音波振動子がマトリックス状に分離した超音波探触子を完成することができる。
【００５９】
ところで、上述した超音波探触子の製造方法（縦効果を用いるもの及び横効果を用いるもの）においては、製造工程の一部を変更するのみで、様々な付加効果を得ることができる。例えば、圧電材２２ａの上面側に接続される音響整合層１６はその積層方向の厚みにより、超音波の音響特性が変化する。従って、音響整合層１６の厚みは、正確に設定される必要があると共に、製造する超音波探触子の特性に応じて任意に容易に選択調整できるようにしておくことが望ましい。そこで、図８（ａ）に示すように、予め厚め（例えば厚さｔ）に音響整合層１６を形成しておき、図８（ｂ）に示すように、必要に応じて、厚みｔ0に切断することにより、容易に所望の音響特性を有する複合体を形成することができる。
【００６０】
また、例えば、図５等で示した超音波探触子においては、配線複合体３６とスペーサー３８は全て同じ長さで構成されている。そのため、バッキング層１４の端部に引き出される信号線とグランド線の接続処理が多少煩雑であった。そこで、図９（ａ）に示すように、配線複合体３６及びスペーサー３８とを積層順に、その長さを変化（図９（ａ）の場合、右側に向かうに従い短く変化）させる。なお、この時、スペーサー３８の長さは、配線複合体３６の長さに比べ相対的に短くすることにより、ブロック体４０を形成した段階で、各信号線とグランド線は配線複合体３６及びスペーサー３８の積層方向で段々状に分離され、外部端子との接続を容易に行うことが可能となる。図９（ｂ）には、ブロック体４０を図５に示すカット１、カット２の方向にダイシングした後の完成した超音波探触子が示されている。なお、この構成においては、複合体を形成する段階において、バッキング層の長さを調節することになる。
【００６１】
図１０には、上述した本実施形態の横効果への応用例、つまり圧電材１２の超音波放射方向と直交する方向に対面する側面に信号線１８とグランド線２０を形成する構造の応用例を示すものである。なお、図１０において、バッキング層１４は図示を省略している。また、図１０は、実際の超音波探触子１０において、個々に分割された後の１つの振動素子５８のみを図示している。
【００６２】
図１０に示す構造は、必要とされる圧電材６０の厚さｔ0（例えば、図６，図７等で説明した圧電材１２（２２ａ）と同じ厚さ）を得るために、１／２の厚さ（ｔ1）の圧電材６０を２枚貼り合わせている。
【００６３】
圧電材６０は、図７で説明した手順に従って、超音波放射方向と直交する方向に対面する側面に信号線１８とグランド線２０を形成する。なお、図１０では、個別の圧電材６０に分離した後の形状を図示しているが、実際の製造過程においては、図７等に示す手順で、厚さｔ1の板状に形成し、最終工程でダイシングにより分離した状態が図１０となる。
【００６４】
圧電材６０に接続する信号線１８とグランド線２０は、例えば金材を、所望の厚さｔ0の１／２の厚さｔ1で形成した複合体にシート状の配線素材の貼り付けやパターン印刷、蒸着やスパッタリング等により形成する。続いて、信号線１８とグランド線２０が形成された２枚の配線複合体を図１０に示すように、信号線１８が互いに接触するように向き合わせ接合する。この時の接合方法は任意である。例えば、貼り合わせる２枚の配線複合体の接合面は、完全に平面が出ているわけではないので、例えばエポキシ系の導電性の接着剤等を用いて両者を接着して電気的な接触を得る。
【００６５】
このような構造にすることにより、信号線１８とグランド線２０で挟持される個々の圧電材６０に関するインピーダンスは、厚さｔ0のものに対し、１／２になる。そして、信号線１８とグランド線２０で挟持される圧電材を２枚重ねてｔ0の厚さにした場合、トータルのインピーダンスは、厚さｔ0の圧電材を信号線１８とグランド線２０で挟持したものの１／４になる。つまり、厚さｔ0の圧電材を有する配線複合体を形成した場合、電気特性を向上することが可能となり、高性能の超音波探触子を形成することができる。
【００６６】
上述のように形成した積層タイプの配線複合体は、図３、図４に示す手順と同様な手順に従って、ブロック体を形成した後、ダイシングを行い、超音波探触子１０として完成させる。なお、グランド線２０の引き出しは、個別にバッキング層１４の裏面側に延出させてもよいし、共通のグランド線として延出してもよい。また、図７（ｆ）に示すようにバッキング層１４の側面に延出させてもよい。
【００６７】
また、図１０において、音響整合層１６は、圧電材６０にバッキング層を形成する時に同時に形成してもよいし、圧電材６０を２枚積層した後に後付けで圧電材６０上に積層してもよい。後付けの場合、音響整合層１６の形状精度等が出し易いので、超音波探触子１０の全体精度の向上に適している。一方、先付けの場合は、製造工程がシンプルになるので、製造効率の向上に適している。従って、音響整合層１６の形成順序は適宜選択することが好ましい。
【００６８】
なお、上述した実施形態では、音響整合層１６とバッキング層１４とを、型枠２３を用いて圧電材２２ａの上下面に接着配置する例を説明したが、例えば、定盤上に配置した圧電材２２ａの上下面に任意に音響整合層形成材料３２やバッキング層形成材料３０を流し込み、硬化処理を施した後に音響整合層１６とバッキング層１４とをカッティング等により成形してもよい。もちろん、この構造は、横効果を用いた超音波探触子においても適用することが可能で同様な効果を得ることができる。
【００６９】
また、本実施形態においては、超音波の放射に関し述べているが、本実施形態の超音波探触子１０は超音波の受信用として、また、送受信兼用としても使用可能であり、同様の効果を得ることができる。
【図面の簡単な説明】
【００７０】
【図１】本発明の実施形態に係る超音波探触子の構造概念図である。
【図２】図１の超音波探触子において、圧電材の側面に接続される信号線とグランド線の詳細を説明する説明図である。
【図３】本発明の実施形態に係る超音波探触子の製造手順の序盤を説明する説明図である。
【図４】本発明の実施形態に係る超音波探触子の製造手順の中盤を説明する説明図である。
【図５】本発明の実施形態に係る超音波探触子の製造手順の終盤を説明する説明図である。
【図６】本発明の実施形態に係る超音波探触子において、横効果を利用する圧電材の側面に接続される信号線とグランド線の詳細を説明する説明図である。
【図７】図６に示す圧電材を用いた超音波探触子の製造手順の概略を説明する説明図である。
【図８】本発明の実施形態に係る超音波探触子の製造過程における音響整合層の厚みを調整する方法を説明する説明図である。
【図９】本発明の実施形態に係る超音波探触子の製造過程における信号線、グランド線の引出方法の例を説明する説明図である。
【図１０】本発明の実施形態に係る超音波探触子の応用構造例を説明する説明図である。
【符号の説明】
【００７１】
１０  超音波探触子、１２，２２ａ，６０  圧電材、１４  バッキング層、１６  音響整合層、１８  信号線、１８ａ  信号電極、２０  グランド線、２０ａ  グランド電極、２２  圧電素材、２３  型枠、２４，４２，４４，５６  溝、２４ａ  オフセット溝、２６  保持部、２８  凹部、２８ａ，２８ｂ  領域、２８ｃ  注入ゲート、２８ｄ  排出ゲート、３０  バッキング層形成材料、３２  音響整合層形成材料、３４，４６  複合体、３６，４８  配線複合体、３８  スペーサー、４０，５２  ブロック体、５０  タブ、５４  バンド、５８  振動素子。
【図１】
2005253029.tif 000003
【図２】
2005253029.tif 000004
【図３】
2005253029.tif 000005
【図４】
2005253029.tif 000006
【図５】
2005253029.tif 000007
【図６】
2005253029.tif 000008
【図７】
2005253029.tif 000009
【図８】
2005253029.tif 000010
【図９】
2005253029.tif 000011
【図１０】
2005253029.tif 000012